(57)【要約】      （修正有）【課題】黒色の遮光層を有しながらも表裏面の判別が容易な積層遮光フィルム等を提供する。【解決手段】積層遮光フィルム１００は、基材フィルム１１と、この基材フィルム１１の一方の主面１１ａ側に設けられた黒色遮光層２１と、他方の主面１１ｂ側に設けられた黒色遮光層３１とを少なくとも備える積層構造を有する。黒色遮光層２１及び第二黒色遮光層３１は、２．５以上の光学濃度及び５．０％以下の６０度光沢度をそれぞれ有し、黒色遮光層２１は、黒色遮光層３１とは異なる６０度光沢度及び／又は明度指数Ｌ＊を有する。基材フィルム１１、第一黒色遮光層２１及び／又は第二黒色遮光層３１は、第一黒色遮光層２１から第二黒色遮光層３１に向けてフィルム幅を拡開させる傾斜端面１２，２２，３２を有することが好ましい。【選択図】図２
2018060098.tif 000002
【特許請求の範囲】
【請求項１】
第一黒色遮光層、及び第二黒色遮光層を少なくとも備える積層構造を有し、
前記第一黒色遮光層及び前記第二黒色遮光層は、２．５以上の光学濃度及び５．０％以下の６０度光沢度をそれぞれ有し、
前記第一黒色遮光層は、前記第二黒色遮光層とは異なる６０度光沢度及び／又は明度指数Ｌ＊ を有する
ことを特徴とする、積層遮光フィルム。
【請求項２】
前記第一黒色遮光層及び／又は前記第二黒色遮光層は、前記第一黒色遮光層から前記第二黒色遮光層に向けてフィルム幅を拡開させる傾斜端面を有し、
前記第一黒色遮光層の主面の法線方向から見た平面視で、前記傾斜端面が露出している
請求項１に記載の積層遮光フィルム。
【請求項３】
前記第一黒色遮光層の前記主面と前記傾斜端面とを結ぶ傾斜角が１０〜８７°である
請求項１又は２に記載の積層遮光フィルム。
【請求項４】
前記第一黒色遮光層と前記第二黒色遮光層の６０度光沢度の差が、１．０〜４．５％である
請求項１〜３のいずれか一項に記載の積層遮光フィルム。
【請求項５】
基材フィルム、前記基材フィルムの一方の主面側に設けられた前記第一黒色遮光層、及び前記基材フィルムの他方の主面側に設けられた第二黒色遮光層を少なくとも備える積層構造を有する
請求項１〜４のいずれか一項に記載の積層遮光フィルム。
【請求項６】
前記基材フィルムは、８０．０〜９９．９％の全光線透過率を有する
請求項５のいずれか一項に記載の積層遮光フィルム。
【請求項７】
前記基材フィルムは、０．５μｍ以上、５０μｍ以下の厚みを有する
請求項６に記載の積層遮光フィルム。
【請求項８】
リング状の外形形状を有し、
第一黒色遮光層、及び第二黒色遮光層を少なくとも備える積層構造を有し、
前記第一黒色遮光層及び前記第二黒色遮光層は、２．５以上の光学濃度及び５．０％以下の６０度光沢度をそれぞれ有し、
前記第一黒色遮光層は、前記第二黒色遮光層とは異なる６０度光沢度及び／又は明度指数Ｌ＊ を有する、
光学機器用遮光リング。
【請求項９】
前記第一黒色遮光層及び／又は前記第二黒色遮光層は、前記第一黒色遮光層から前記第二黒色遮光層に向けてフィルム幅を拡開させる傾斜端面を有し、
前記第一黒色遮光層の主面の法線方向から見た平面視で、前記傾斜端面が露出している
請求項８に記載の光学機器用遮光リング。
【請求項１０】
基材フィルム、前記基材フィルムの一方の主面側に設けられた前記第一黒色遮光層、及び前記基材フィルムの他方の主面側に設けられた第二黒色遮光層を少なくとも備える積層構造を有する
請求項９に記載の光学機器用遮光リング。
【請求項１１】
複数のレンズ及び少なくとも１以上の遮光板が、前記レンズの光軸方向に積み重ねられたレンズユニットであって、
前記遮光板の少なくとも１以上が、請求項１〜７のいずれか一項に記載の積層遮光フィルム、及び／又は、請求項８〜１０のいずれか一項に記載の光学機器用遮光リングからなる
レンズユニット。
【請求項１２】
複数のレンズ及び少なくとも１以上の遮光板が、前記レンズの光軸方向に積み重ねられたレンズユニットと、前記レンズユニットを通して被写体を撮像する撮像素子とを少なくとも有するカメラモジュールであって、
前記遮光板の少なくとも１以上が、請求項１〜７のいずれか一項に記載の積層遮光フィルム、及び／又は、請求項８〜１０のいずれか一項に記載の光学機器用遮光リングからなる
カメラモジュール。
【発明の詳細な説明】
【技術分野】
【０００１】
本発明は、積層遮光フィルム、並びに、これを用いた光学機器用遮光リング、レンズユニット及びカメラモジュールに関する。
【背景技術】
【０００２】
例えば携帯電話、スマートフォン等の情報通信端末やデジタルカメラ等の電子機器には、被写体を撮影して画像信号に変換するためのカメラモジュールが内蔵されている。このカメラモジュールは、被写体を撮像する撮像素子と、この撮像素子上に被写体の画像を結像するためのレンズユニットを備えている。レンズユニットは、通常、複数のレンズの組み合わせから構成されている。
【０００３】
この種のカメラモジュールでは、不要な入射光や反射光を除去し、ハレーション、レンズフレア、ゴースト等の発生を防ぎ、撮像画像の画質を向上させることが求められている。そのため、不要光をカットするための遮光部材を有するレンズユニットやカメラモジュール等が提案されている。
【０００４】
このような遮光部材としては、カーボンブラック、滑剤、微粒子及びバインダー樹脂を含有する遮光層を基材フィルムの両面に形成した遮光フィルムが提案されている（特許文献１及び２参照）。
【先行技術文献】
【特許文献】
【０００５】
【特許文献１】特開平９−２７４２１８号公報
【特許文献２】ＷＯ２００６／０１６５５５号公報
【発明の概要】
【発明が解決しようとする課題】
【０００６】
近年、世界横断的なモジュール化が進展しており、複数のレンズと遮光板を光軸方向に積み重ねたレンズユニット、このレンズユニットに撮像素子をさらに組み込んだカメラモジュール等の形態で、世界各国の製造工場にて、それぞれ製造及び管理されるようになってきている。これにともない、各モジュールの一部品となる遮光フィルムや遮光部材も、各所においてそれぞれ搬送及び製造管理されている。
【０００７】
ここで、遮光フィルムから所望形状の遮光部材を作製する際に又は遮光部材をモジュールに組み込む際に、遮光フィルムや遮光部材の表裏面の判別がつかないと、組み込み不良等の製造故障の原因となり得る。そして、世界横断的なモジュール化が進展している昨今において、ワールドワイドに遮光フィルムや遮光部材の管理（表裏面の確認）の徹底を図ることは容易ではない。
【０００８】
また、カメラモジュールの小型及び薄膜化の進展により、極めて小さなサイズの遮光部材が搭載されるようになってきている。そして、黒色の遮光層を設けた遮光フィルムにおいては、サイズが数センチ四方以下になると、遮光フィルムの表裏判別が極めて困難になる。とりわけ、黒色度の高い（換言すれば、光学濃度が高い）遮光フィルムにおいては、この傾向が顕著になる。
【０００９】
本発明は、上記課題に鑑みてなされたものである。すなわち本発明の目的は、黒色の遮光層を有しながらも表裏面の判別が容易な積層遮光フィルム、並びに、これを用いた光学機器用遮光リング、レンズユニット及びカメラモジュール等を提供することにある。
【課題を解決するための手段】
【００１０】
本発明者らは、上記課題を解決するべく、人間工学的なアプローチから鋭意検討した。その結果、黒色の遮光層の６０度光沢度及び／又は明度指数Ｌ＊を異ならしめることで、さらに必要に応じて端面をメルクマールとして機能させることで、上記課題を解決できることを見出し、本発明を完成するに至った。
【００１１】
すなわち、本発明は、以下に示す種々の具体的態様を提供する。
（１）第一黒色遮光層、及び第二黒色遮光層を少なくとも備える積層構造を有し、前記第一黒色遮光層及び前記第二黒色遮光層は、２．５以上の光学濃度及び５．０％以下の６０度光沢度をそれぞれ有し、前記第一黒色遮光層は、前記第二黒色遮光層とは異なる６０度光沢度及び／又は明度指数Ｌ＊を有することを特徴とする、積層遮光フィルム。
（２）前記第一黒色遮光層及び／又は前記第二黒色遮光層は、前記第一黒色遮光層から前記第二黒色遮光層に向けてフィルム幅を拡開させる傾斜端面を有し、前記第一黒色遮光層の主面の法線方向から見た平面視で、前記傾斜端面が露出している、上記（１）に記載の積層遮光フィルム。
【００１２】
（３）前記第一黒色遮光層の前記主面と前記傾斜端面とを結ぶ傾斜角が１０〜８７°である上記（１）又は（２）に記載の積層遮光フィルム。
（４）前記第一黒色遮光層と前記第二黒色遮光層の６０度光沢度の差が、１．０〜４．５％である上記（１）〜（３）のいずれか一項に記載の積層遮光フィルム。
（５）基材フィルム、前記基材フィルムの一方の主面側に設けられた前記第一黒色遮光層、及び前記基材フィルムの他方の主面側に設けられた第二黒色遮光層を少なくとも備える積層構造を有する上記（１）〜（４）のいずれか一項に記載の積層遮光フィルム。
（６）前記基材フィルムは、８０．０〜９９．９％の全光線透過率を有する上記（５）に記載の積層遮光フィルム。
（７）前記基材フィルムは、０．５μｍ以上、５０μｍ以下の厚みを有する上記（６）に記載の積層遮光フィルム。
【００１３】
（８）リング状の外形形状を有し、第一黒色遮光層、及び第二黒色遮光層を少なくとも備える積層構造を有し、前記第一黒色遮光層及び前記第二黒色遮光層は、２．５以上の光学濃度及び５．０％以下の６０度光沢度をそれぞれ有し、前記第一黒色遮光層は、前記第二黒色遮光層とは異なる６０度光沢度及び／又は明度指数Ｌ＊を有する、光学機器用遮光リング。
（９）前記第一黒色遮光層及び／又は前記第二黒色遮光層は、前記第一黒色遮光層から前記第二黒色遮光層に向けてフィルム幅を拡開させる傾斜端面を有し、前記第一黒色遮光層の主面の法線方向から見た平面視で、前記傾斜端面が露出している上記（８）に記載の光学機器用遮光リング。
（１０）基材フィルム、前記基材フィルムの一方の主面側に設けられた前記第一黒色遮光層、及び前記基材フィルムの他方の主面側に設けられた第二黒色遮光層を少なくとも備える積層構造を有する上記（９）に記載の光学機器用遮光リング。
【００１４】
（１１）複数のレンズ及び少なくとも１以上の遮光板が、前記レンズの光軸方向に積み重ねられたレンズユニットであって、前記遮光板の少なくとも１以上が、上記（１）〜（７）のいずれか一項に記載の積層遮光フィルム、及び／又は、上記（８）〜（１０）のいずれか一項に記載の光学機器用遮光リングからなるレンズユニット。
（１２）複数のレンズ及び少なくとも１以上の遮光板が、前記レンズの光軸方向に積み重ねられたレンズユニットと、前記レンズユニットを通して被写体を撮像する撮像素子とを少なくとも有するカメラモジュールであって、前記遮光板の少なくとも１以上が、上記（１）〜（７）のいずれか一項に記載の積層遮光フィルム、及び／又は、上記（８）〜（１０）のいずれか一項に記載の光学機器用遮光リングからなるカメラモジュール。
【発明の効果】
【００１５】
本発明によれば、黒色の遮光層を有しながらも表裏判別が容易な、積層遮光フィルム及び光学機器用遮光リングを提供することができる。そしてこれら積層遮光フィルム及び光学機器用遮光リングを用いることで、モジュール製造現場における取扱性が向上され、部品管理の負担を軽減できる。そのため、組み込み不良等の製造故障の発生を抑制でき、歩留まりを向上させることができる。したがって、これらを用いたレンズユニット及びカメラモジュール等は、生産性及び経済性に優れたものとなる。
【図面の簡単な説明】
【００１６】
【図１】一実施形態の積層遮光フィルム及びそのロール原反を模式的に示す断面図である。
【図２】図１のＩＩ−ＩＩ断面図である。
【図３】一実施形態の積層遮光フィルムの平面図である。
【図４】一実施形態の光学機器用遮光リング（積層遮光フィルム）、並びに、これを用いたレンズユニット及びカメラモジュールを模式的に示す分解斜視図である。
【図５】一実施形態の光学機器用遮光リング（積層遮光フィルム）を模式的に示す断面図である。
【発明を実施するための形態】
【００１７】
以下、本発明の実施の形態について、図面を参照して詳細に説明する。なお、上下左右等の位置関係は、特に断らない限り、図面に示す位置関係に基づくものとする。また、図面の寸法比率は、図示の比率に限定されるものではない。但し、以下の実施の形態は、本発明を説明するための例示であり、本発明はこれらに限定されるものではない。なお、本明細書において、例えば「１〜１００」との数値範囲の表記は、その上限値「１」及び下限値「１００」の双方を包含するものとする。また、他の数値範囲の表記も同様である。
【００１８】
（第一実施形態）
図１は、本発明の第一実施形態の積層遮光フィルム１００及びその原反ロール２００を模式的に示す断面図であり、図２は、積層遮光フィルム１００の要部を示す断面図（図１のＩＩ−ＩＩ断面）である。図３は、積層遮光フィルム１００の平面図である。この積層遮光フィルム１００は、基材フィルム１１と、この基材フィルム１１の一方の主面１１ａ側に設けられた第一の黒色遮光層２１と、他方の主面１１ｂ側に設けられた第二の黒色遮光層３１とを少なくとも備える。そして、積層遮光フィルム１００は、黒色遮光層２１、基材フィルム１１、及び黒色遮光層３１が、少なくともこの順に配列された積層構造（３層構造）を有するものとなっている。そして、この積層遮光フィルム１００が有芯又は無芯のロール状に巻き取られることにより、巻回体たるロール原反２００が構成されている。
【００１９】
ここで本明細書において、「基材フィルムの一方（他方）の主面側に設けられた」とは、本実施形態のように基材フィルム１１の表面（例えば主面１１ａや主面１１ｂ）に黒色遮光層２１，３１が直接載置された態様のみならず、基材フィルム１１の表面と黒色遮光層２１，３１との間に任意の層（例えばプライマー層、接着層等）が介在した態様を包含する意味である。また、第一黒色遮光層２１、及び第二黒色遮光層３１を少なくとも備える積層構造とは、第一黒色遮光層２１及び第二黒色遮光層３１のみが直接積層した構造のみならず、上述した３層構造、及び、３層構造に任意の層をさらに設けた構造を包含する意味である。
【００２０】
基材フィルム１１は、黒色遮光層２１，３１を支持可能なものである限り、その種類は特に限定されない。寸法安定性、機械的強度及び軽量化等の観点から、合成樹脂フィルムが好ましく用いられる。合成樹脂フィルムの具体例としては、ポリエステルフィルム、ＡＢＳ（アクリロニトリル−ブタジエン−スチレン）フィルム、ポリイミドフィルム、ポリスチレンフィルム、ポリカーボネートフィルム等が挙げられる。また、アクリル系、ポリオレフィン系、セルロース系、ポリスルホン系、ポリフェニレンスルフィド系、ポリエーテルスルホン系、ポリエーテルエーテルケトン系のフィルムを用いることもできる。これらの中でも、基材フィルム１１としては、ポリエステルフィルムが好適に用いられる。とりわけ、一軸又は二軸延伸フィルム、特に二軸延伸ポリエステルフィルムは、機械的強度及び寸法安定性に優れるため、特に好ましい。また、耐熱用途には、一軸又は二軸延伸ポリイミドフィルムが特に好ましい。これらは１種を単独で用いることができ、また２種以上を組み合わせて用いることもできる。
【００２１】
基材フィルム１１の厚みは、要求性能及び用途に応じて適宜設定でき、特に限定されない。軽量化及び薄膜化の観点からは、基材フィルム１１の厚みは、０．５μｍ以上、５０μｍ以下が好ましく、より好ましくは１μｍ以上、２５μｍ以下、さらに好ましくは４μｍ以上、１０μｍ以下、特に好ましくは５μｍ以上、７μｍ以下である。なお、黒色遮光層２１，３１との接着性を向上させる観点から、必要に応じて、基材フィルム１１表面にアンカー処理やコロナ処理等の各種公知の表面処理を行うこともできる。
【００２２】
基材フィルム１１の外周側面（外周端面）には、傾斜端面１２が設けられている。この傾斜端面１２によって、基材フィルム１１の断面構造は、下底が上底よりも長い台形状となっており、基材フィルム１１のフィルム幅は、黒色遮光層２１から黒色遮光層３１に向けて拡開された構造となっている（図２参照）。
【００２３】
この傾斜端面１２は、基材フィルム１１を図２に示すように平坦状態にしたとき、基材フィルム１１の主面１１ａ側から視認可能となるように、基材フィルム１１の主面１１ａの法線方向からの平面視で露出するように設けられている（図３参照）。具体的には、基材フィルム１１の主面１１ａと傾斜端面１２とを結ぶ傾斜角θ（俯角θ）が１０〜８７°となるように設定されている。主面１１ａ側からの平面視における傾斜端面１２の視認性を向上させ、基材フィルム１１端面の強度を維持し、生産性を維持する等の観点から、傾斜角θは３０〜８５°が好ましく、４０〜８３°がより好ましく、４５〜８０°がさらに好ましい。なお、傾斜端面１２が基材フィルム１１の主面１１ａ側から視認可能である限り、例えばフィルム端面強化のために、傾斜端面１２に透明乃至半透明の保護層等が設けられていてもよい。
【００２４】
なお、基材フィルム１１の外観は、透明、半透明、不透明のいずれであってもよく、特に限定されない。例えば発泡ポリエステルフィルム等の発泡した合成樹脂フィルムや、カーボンブラック等の黒色顔料や他の顔料を含有させた合成樹脂フィルムを用いることもできる。主面１１ａ側からの平面視における傾斜端面１２の視認性を向上させる観点からは、基材フィルム１１は、８０．０〜９９．９％の全光線透過率を有することが好ましく、より好ましくは８３．０〜９９．０％、さらに好ましくは８５．０〜９９．０％である。
【００２５】
黒色遮光層２１，３１は、２．５以上の光学濃度（ＯＤ）及び５．０％以下の６０度光沢度（Ｇ６０）を有する遮光膜である。
なお、本明細書において、光学濃度（ＯＤ）は、ＪＩＳ−Ｋ７６５１：１９８８に準拠し、光学濃度計（ＴＤ−９０４：グレタグマクベス社）及びＵＶフィルターを用いて測定して得られた値とする。より高い遮光性を具備させる観点から、黒色遮光層２１，３１は、それぞれ単層で２．７以上の光学濃度（ＯＤ）を有することが好ましい。また、黒色遮光層２１，３１を積層させた場合、その積層体の光学濃度（ＯＤ）は、４．５〜６．０が好ましく、より好ましくは５．０〜６．０である。
また、６０度光沢度は、ＪＩＳ−Ｚ８７４１：１９９７に準拠し、デジタル変角光沢計（UGV-5K：スガ試験機社製）を用い入射受光角６０°における黒色遮光層２１，３１表面の光沢度（鏡面光沢度）（％）を測定して得られた値とする。入射光の反射を抑制し、光吸収性を高める観点から、黒色遮光層２１，３１は、３．０％以下の６０度光沢度を有することが好ましく、より好ましくは１．０％である。
【００２６】
２．５以上の光学濃度及び５．０％以下の６０度光沢度を有する遮光膜としては、当業界で公知のものを用いることができ、その種類は特に限定されない。例えば黒色系の遮光膜としては、バインダー樹脂及び黒色顔料を少なくとも含有する黒色遮光膜が好ましく用いられる。以下、この黒色遮光膜を例に挙げて、詳述する。
【００２７】
バインダー樹脂としては、ポリ（メタ）アクリル酸系樹脂、ポリエステル系樹脂、ポリ酢酸ビニル系樹脂、ポリ塩化ビニル系樹脂、ポリビニルブチラール系樹脂、セルロース系樹脂、ポリスチレン／ポリブタジエン樹脂、ポリウレタン系樹脂、アルキド樹脂、アクリル系樹脂、不飽和ポリエステル系樹脂、エポキシエステル系樹脂、エポキシ系樹脂、エポキシアクリレート系樹脂、ウレタンアクリレート系樹脂、ポリエステルアクリレート系樹脂、ポリエーテルアクリレート系樹脂、フェノール系樹脂、メラミン系樹脂、尿素系樹脂、ジアリルフタレート系樹脂等の熱可塑性樹脂又は熱硬化性樹脂が挙げられるが、これらに特に限定されない。また、熱可塑性エラストマー、熱硬化性エラストマー、紫外線硬化型樹脂、電子線硬化型樹脂等も用いることができる。これらは１種を単独で用いることができ、また２種以上を組み合わせて用いることもできる。なお、バインダー樹脂は、要求性能及び用途に応じて、適宜選択して用いることができる。例えば、耐熱性が求められる用途においては、熱硬化性樹脂が好ましい。
【００２８】
黒色遮光層２１，３１中のバインダー樹脂の含有量（総量）は、特に限定されないが、接着性、遮光性、耐傷付性、摺動性及び艶消し性等の観点から、４０〜９０質量％が好ましく、より好ましくは５０〜８５質量％、さらに好ましくは６０〜８０質量％である。
【００２９】
黒色顔料は、バインダー樹脂を黒色に着色して遮光性を付与するものである。黒色顔料の具体例としては、例えば、黒色樹脂粒子、チタンブラック、マグネタイト系ブラック、銅・鉄・マンガン系ブラック、チタンブラック、カーボンブラック等が挙げられるが、これらに特に限定されない。これらの中でも、隠蔽性に優れることから、黒色樹脂粒子、チタンブラック、カーボンブラックが好ましく、より好ましくはカーボンブラックである。これらは１種を単独で用いることができ、また２種以上を組み合わせて用いることもできる。
【００３０】
カーボンブラックとしては、オイルファーネスブラック、ランプブラック、チャンネルブラック、ガスファーネスブラック、アセチレンブラック、サーマルブラック、ケッチェンブラック等、各種公知の製法で作製されたものが知られているが、その種類は特に制限されない。黒色遮光層２１，３１に導電性を付与し静電気による帯電を防止する観点から、導電性カーボンブラックが特に好ましく用いられる。カーボンブラックの歴史は古く、例えば三菱化学株式会社、旭カーボン株式会社、御国色素株式会社、レジノカラー社、Ｃａｂｏｔ社、ＤＥＧＵＳＳＡ社等から、各種グレードのカーボンブラック単体及びカーボンブラック分散液が市販されており、要求性能や用途に応じて、これらの中から適宜選択すればよい。なお、カーボンブラックの粒子サイズは、要求性能等に応じて適宜設定でき、特に限定されない。カーボンブラックの平均粒子径Ｄ５０は、０．０１〜２．０μｍであることが好ましく、より好ましくは０．０５〜０．１．０μｍ、さらに好ましくは０．０８〜０．５μｍである。なお、本明細書における平均粒子径とは、レーザー回折式粒度分布測定装置（例えば、島津製作所社：ＳＡＬＤ−７０００等）で測定される、体積基準のメジアン径（Ｄ５０）を意味する。
【００３１】
黒色遮光層２１，３１中の黒色顔料の含有量（総量）は、特に限定されないが、分散性、製膜性、取扱性、接着性、滑り性、艶消し性、耐磨耗性等の観点から、黒色遮光層２１，３１中に含まれる全樹脂成分に対する固形分換算（ｐｈｒ）で、１０〜６０質量％であることが好ましく、より好ましくは１５〜５０質量％であり、さらに好ましくは２０〜４０質量％である。
【００３２】
黒色遮光層２１，３１の厚みは、要求性能及び用途に応じて適宜設定でき、特に限定されない。高い光学濃度、軽量化及び薄膜化の観点からは、黒色遮光層２１，３１の厚みは、それぞれ０．１μｍ以上が好ましく、より好ましくは０．２μｍ以上、さらに好ましくは０．５μｍ以上、特に好ましくは１μｍ以上であり、上限側は１５μｍ以下が好ましく、より好ましくは１２μｍ以下、さらに好ましくは９μｍ以下、特に好ましくは６μｍ以下である。
【００３３】
本実施形態の積層遮光フィルム１００においては、人間工学的なアプローチから、黒色遮光層２１と黒色遮光層３１が異なる６０度光沢度（Ｇ６０）及び／又は明度指数Ｌ＊を有するように構成した点に１つの特徴がある。このように６０度光沢度及び／又は明度指数Ｌ＊を異ならしめることで、その光沢感、艶、又は明度の差に基づいて、非接触すなわち目視で、積層遮光フィルム１００の表裏の判別が可能となる。
このとき、黒色遮光層２１の６０度光沢度と黒色遮光層３１の６０度光沢度との差は、判別性や黒色度（遮光性）のバランスを考慮して適宜設定すればよく、特に限定されないが、１．０〜４．５％であることが好ましく、より好ましくは１．５〜４．０％、さらに好ましくは２．０〜３．０％である。このような６０度光沢度の差を設けるには、例えば、黒色遮光層２１の６０度光沢度を１．０〜５．０とし、黒色遮光層３１の６０度光沢度を０．１〜０．９とすればよい。
また、明度の差は、ＣＩＥ  １９７６  Ｌ＊ａ＊ｂ＊表色系における明度指数Ｌ＊で表すことができ、明度指数Ｌ＊の差は１〜２０であることが好ましく、より好ましくは２〜１５、さらに好ましくは３〜１０である。
【００３４】
黒色遮光層２１と黒色遮光層３１の６０度光沢度及び／又は明度指数Ｌ＊の調整方法としては、例えば、黒色遮光層２１と黒色遮光層３１とで黒色顔料の含有量を相違させる方法、黒色遮光層２１と黒色遮光層３１とで黒色度の異なる黒色顔料を用いる方法、黒色遮光層２１と黒色遮光層３１とで大きさの異なる黒色顔料を用いる方法、黒色遮光層２１と黒色遮光層３１とで表面粗さを相違させる方法、黒色遮光層２１と黒色遮光層３１とで色相の異なるバインダー樹脂を用いる方法等があるが、これらに特に限定されない。また、遮光膜に用いられる各種公知の添加剤を配合することで、明度、色相、及び／又は彩度を調整することも可能である。これらの調整方法は、各種の方法をそれぞれ単独で又は適宜組み合わせて行うことができる。
【００３５】
黒色遮光層２１，３１の外周側面には、上述した傾斜端面１２に対応する傾斜角θを有する傾斜端面２２，３２（外周端面２２，３２）が両側面（２箇所）に設けられている。これらの傾斜端面２２，３２は、黒色遮光層２１，３１を図２に示すように平坦状態にしたとき、黒色遮光層２１の主面２１ａ側から視認可能となるように、黒色遮光層２１の主面２１ａの法線方向からの平面視で露出するように設けられている（図３参照）。具体的には、黒色遮光層２１の主面２１ａと傾斜端面２２，３２とを結ぶ傾斜角θが１０〜８７°となるように設定されている。なお、傾斜端面２２，３２が黒色遮光層２１の主面２１ａ側から視認可能である限り、例えばフィルム端面強化のために、傾斜端面２２，３２に透明乃至半透明の保護層等が設けられていてもよい。このように構成し、基材フィルム１１と黒色遮光層２１，３１との色相、彩度、明度、透明度、６０度光沢度、全光線透過率等の相違を利用することにより、黒色遮光層２１，３１の判別性がさらに向上する。ここで、傾斜端面２２，３２の傾斜角θは、特に限定されないが、傾斜端面１２と同様に１０〜８７°が好ましく、より好ましくは３５〜８５°、さらに好ましくは４０〜８３°、特に好ましくは４５〜８０°である。傾斜端面１２と同一又は同程度の傾斜角に設定することで、端面強度を高く維持し易い傾向にあり、また、生産性が向上され易い傾向にある。
【００３６】
なお、黒色遮光層２１，３１は、当業界で公知の各種添加剤を含有していてもよい。その具体例としては、マット剤（艶消し剤）、滑剤、導電剤、難燃剤、抗菌剤、防カビ剤、酸化防止剤、可塑剤、レベリング剤、流動調整剤、消泡剤、分散剤等が挙げられるが、これらに特に限定されない。マット剤としては、架橋ポリメチルメタクリレート粒子、架橋ポリスチレン粒子等の有機系微粒子、シリカ、メタケイ酸アルミン酸マグネシウム、酸化チタン等の無機系微粒子等が挙げられるが、これらに特に限定されない。滑剤としては、ポリエチレン、パラフィン、ワックス等の炭化水素系滑剤；ステアリン酸、１２−ヒドロキシステアリン酸等の脂肪酸系滑剤；ステアリン酸アミド、オレイン酸アミド、エルカ酸アミド等のアミド系滑剤；ステアリン酸ブチル、ステアリン酸モノグリセリド等のエステル系滑剤；アルコール系滑剤；金属石鹸、滑石、二硫化モリブデン等の固体潤滑剤；シリコーン樹脂粒子、ポリテトラフッ化エチレンワックス、ポリフッ化ビニリデン等のフッ素樹脂粒子等が挙げられるが、これらに特に限定されない。これらの中でも、特に有機系滑剤が好ましく用いられる。また、バインダー樹脂として、紫外線硬化型樹脂や電子線硬化型樹脂を用いる場合には、例えばｎ−ブチルアミン、トリエチルアミン、トリ−ｎ−ブチルホスフィン等の増感剤や紫外線吸収剤等を用いてもよい。これらは１種を単独で用いることができ、また２種以上を組み合わせて用いることもできる。これらの含有割合は、特に限定されないが、黒色遮光層２１，３１中に含まれる全樹脂成分に対する固形分換算で、一般的にはそれぞれ０．０１〜５質量％であることが好ましい。
【００３７】
また、黒色遮光層２１，３１は、１０．０％以下の可視光反射率を有することが好ましい。ここで可視光反射率とは、分光光度計（島津製作所社製、分光光度計SolidSpec-3700等）及び標準板として硫酸バリウムとを用い、黒色遮光層２１，３１に対して入射角８°で光を入射したときの、相対全光線反射率を意味する。より高い遮光性を具備させる等の観点から、黒色遮光層２１，３１の可視光反射率は、８％以下がより好ましく、さらに好ましくは６％以下、特に好ましくは４％以下である。なお、黒色遮光層２１，３１の判別性を高める観点からは、黒色遮光層２１と黒色遮光層３１の可視光反射率の差は１％であることが好ましい。また、積層遮光フィルム１００としては、可視光以外の赤外（８００〜１０００ｎｍ）範囲の拡散反射率が、１０％以下であることが好ましく、より好ましくは８％以下、さらに好ましくは６％以下、特に好ましくは４％以下である。
【００３８】
さらに、黒色遮光層２１，３１は、十分な帯電防止性能を具備させる観点から、１．０×１０８Ω未満の表面抵抗率を有することが好ましく、より好ましくは１．０×１０５Ω未満、さらに好ましくは５．０×１０４Ω未満である。なお、本明細書において、表面抵抗率は、ＪＩＳ−Ｋ６９１１：１９９５に準拠して測定される値とする。
【００３９】
積層遮光フィルム１００の製造方法は、上述した構成のものが得られる限り、特に限定されない。基材フィルム１１上に黒色遮光層２１，３１を再現性よく簡易且つ低コストで製造する観点からは、ドクターコート、ディップコート、ロールコート、バーコート、ダイコート、ブレードコート、エアナイフコート、キスコート、スプレーコート、スピンコート等の従来公知の塗布方法が好適に用いられる。
【００４０】
例えば、上述したバインダー樹脂及び黒色顔料、並びに必要に応じて配合される任意成分としての添加剤を溶媒中に含有する塗布液を、基材フィルム１１の主面上に塗布し、乾燥させた後、必要に応じて熱処理や加圧処理等を行うことにより、基材フィルム１１上に黒色遮光層２１，３１を製膜できる。ここで使用する塗布液の溶媒としては、水；メチルエチルケトン、メチルイソブチルケトン、シクロヘキサノン等のケトン系溶剤；酢酸メチル、酢酸エチル、酢酸ブチル等のエステル系溶剤；メチルセロソルブ、エチルセロソルブ等のエーテル系溶剤；メチルアルコール、エチルアルコール、イソプロピルアルコール等のアルコール系溶剤、並びにこれらの混合溶媒等を用いることができる。なお、基材フィルム１１と黒色遮光層２１，３１との接着を向上させるため、必要に応じてアンカー処理やコロナ処理等を行うこともできる。さらに、必要に応じて、基材フィルム１１と黒色遮光層２１，３１との間にプライマー層や接着層等の中間層を設けることもできる。なお、圧縮成形、射出成形、ブロー成形、トランスファ成形、押出成形等の各種公知の成形方法により、所望形状を有する積層遮光フィルム１００を簡易に得ることもできる。また、一旦シート状に成形した後、真空成形や圧空成形等を行うこともできる。
【００４１】
また、傾斜端面１２，２２，３２の形成方法についても、特に限定されない。各種公知の手法を適宜適用して、任意の傾斜角θを有する傾斜端面１２，２２，３２を作成することができる。例えば、基材フィルム１１上に黒色遮光層２１及び黒色遮光層３１を設けた積層遮光フィルムを用意し、その外周側面を上述した傾斜角θで切り落とす（裁断する）ことで、傾斜端面１２，２２，３２を簡易に設けることができる。また、傾斜端面２２，３２が不要な場合は、任意の傾斜角θを有する傾斜端面１２を予め設けた基材フィルム１１を用意し、この基材フィルム１１上に黒色遮光層２１及び黒色遮光層３１を設ければよい。
【００４２】
（作用）
本実施形態の積層遮光フィルム１００及び原反ロール２００においては、２．５以上の光学濃度及び５．０％以下の６０度光沢度を有する第一黒色遮光層２１と第二黒色遮光層３１を採用している。そのため、これをレンズユニットやカメラモジュール等の光学機器用遮光部材として用いることで、不要な入射光や反射光を除去することができ、ハレーション、レンズフレア、ゴースト等の発生を防止でき、撮像画像の画質を向上させることができる。
【００４３】
しかも、第一黒色遮光層２１と第二黒色遮光層３１とが、異なる６０度光沢度及び／又は明度指数Ｌ＊を有するため、その光沢感、艶、又は明度の差に基づいて、非接触すなわち目視で、表裏面の判別を容易に行うことができる。また、平面視で視認可能に露出した傾斜端面１２は、フィルム外周縁において、光沢感のある輝部として認知可能であるため、非接触すなわち目視で積層遮光フィルム１００の表裏面の判別を、格別容易に行うことができる。これは、第一黒色遮光層２１や第二黒色遮光層３１と傾斜端面１２（基材フィルム１１）との、色相、彩度、明度、透明度、６０度光沢度、全光線透過率等の相違に起因する。
【００４４】
また、本実施形態の積層遮光フィルム１００及び原反ロール２００を暗所で取り扱う場合にも、傾斜端面１２は有効に機能する。すなわち、傾斜端面１２（基材フィルム１１）は、第一黒色遮光層２１や第二黒色遮光層３１との相違に起因して、僅かな光であっても光沢感のある輝部として明瞭に認知可能である。また、傾斜端面１２を指等で直接触れ、その傾斜方向を確認することで、表裏面の判別を行うこともできる。
【００４５】
（変形例）
なお、本発明は、その要旨を逸脱しない範囲内で、任意に変更して実施することができる。例えば、傾斜端面２２，３２を設けずに、傾斜端面１２のみを設けてもよい。また、傾斜端面１２の形成箇所は、基材フィルム１１の外周側面の少なくとも一部に設けられていればよい。さらに、本実施形態のように積層遮光フィルム１００のＭＤ方向に延在するように基材フィルム１１の両側面（２箇所）に設けても、基材フィルム１１のＴＤ方向に延在するように基材フィルム１１の一側面（１箇所）又は両側面（２箇所）に設けてもよい。或いは、基材フィルム１１の外周側面の全面（全周）にわたって傾斜端面１２を設けてもよい。また、ＭＤ方向及び／又はＴＤ方向に延在する傾斜端面１２は、本実施形態のように連続的に形成されていてもよく、また、断続的に形成されていてもよい。
【００４６】
（第二実施形態）
図４は、本発明の第二実施形態のレンズユニット４１及びカメラモジュール５１を模式的に示す分解斜視図である。レンズユニット４１は、レンズ群４２（レンズ４２Ａ，４２Ｂ，４２Ｃ，４２Ｄ，４２Ｅ）と、多段円筒状のホルダー４３と、遮光性スペーサーとしての光学機器用遮光リング１００Ａ，１００Ｂ，１００Ｃ（積層遮光フィルム１００）とから構成されている。ホルダー４３の内周部には複数の段差部４３ａ，４３ｂ，４３ｃが設けられている。そして、この段差部４３ａ，４３ｂ，４３ｃを利用して、レンズ群４２及び光学機器用遮光リング１００Ａ，１００Ｂ，１００Ｃが、同軸上（同一光軸上）に配置して積み重ねられた状態で、ホルダー４３内の所定位置に収納配置されている。ここで、レンズ４２Ａ，４２Ｂ，４２Ｃ，４２Ｄ，４２Ｅとしては、凸レンズや凹レンズ等、種々のレンズを用いることができ、その曲面は、球面であっても、非球面であってもよい。一方、カメラモジュール５１は、上述したレンズユニット４１と、このレンズユニット４１の光軸上に配置され、レンズユニット４１を通して被写体を撮像する、ＣＣＤイメージセンサやＣＭＯＳイメージセンサ等の撮像素子４４とから構成されている。
【００４７】
図５は、光学機器用遮光リング１００Ａを模式的に示す断面図である。光学機器用遮光リング１００Ａは、上述した第一実施形態の積層遮光フィルム１００をリング状（中空筒状）に打ち抜き加工して得られたものである。そのため、光学機器用遮光リング１００Ａは、上述した第一実施形態の積層遮光フィルム１００と同様の積層構造を有する。
【００４８】
光学機器用遮光リング１００Ａは、平面視で略中央位置に円筒状の中空部Ｓが設けられた、外形がリング状（中空筒状）の遮光板である。本実施形態において、光学機器用遮光リング１００Ａの外周側面には、上述した傾斜端面１２，２２，３２）が設けられておらず、これらの外周側面は断面視で矩形状に形成されている。すなわち、本実施形態の光学機器用遮光リング１００Ａにおいて、外周端面の傾斜角θは９０°となっている。一方、本実施形態の光学機器用遮光リング１００Ａにおいて、内周端面には、上述した傾斜端面１２，２２，３２に対応する、傾斜端面１３，２３，３３が設けられている。なお、光学機器用遮光リング１００Ｂ，１００Ｃは、外径のサイズ及び中空部Ｓの外径のサイズがそれぞれ相違すること以外は、光学機器用遮光リング１００Ａと同様の構成を有するものであり、ここでの重複した説明は省略する。
【００４９】
（作用）
本実施形態の光学機器用遮光リング１００Ａ，１００Ｂ，１００Ｃにおいても、２．５以上の光学濃度及び５．０％以下の６０度光沢度を有する第一黒色遮光層２１と第二黒色遮光層３１を採用している。そのため、これをレンズユニットやカメラモジュール等の光学機器用遮光部材として用いることで、不要な入射光や反射光を除去することができ、ハレーション、レンズフレア、ゴースト等の発生を防止でき、撮像画像の画質を向上させることができる。
【００５０】
しかも、第一黒色遮光層２１と第二黒色遮光層３１とが、異なる６０度光沢度及び／又は明度指数Ｌ＊を有するため、その光沢感、艶、又は明度の差に基づいて、非接触すなわち目視で、光学機器用遮光リング１００Ａ，１００Ｂ，１００Ｃの表裏面の判別を容易に行うことができる。そのため、これら光学機器用遮光リング１００Ａ，１００Ｂ，１００Ｃを用いたレンズユニット４１及びカメラモジュール５１は、その保管時や組み込み時においても、表裏面の誤認に基づく組み込み不良等の製造故障が抑止される。
【００５１】
その上さらに、本実施形態の光学機器用遮光リング１００Ａにおいては、傾斜端面１３，２３，３３が設けられており、黒色遮光層２１，３１の判別性がさらに高められている。このように光軸側の端面（内周端面）に傾斜端面１３，２３，３３を設けることで、不要な反射光を除去することができ、ハレーション、レンズフレア、ゴースト等の発生を防ぎ、撮像画像の画質を向上させることができる。
【００５２】
（変形例）
なお、本発明は、その要旨を逸脱しない範囲内で、任意に変更して実施することができる。例えば、積層遮光フィルム１００（光学機器用遮光リング１００Ａ，１００Ｂ，１００Ｃ）の外形形状は、例えば平面視で長方形状、正方形状、六角形状等の多角形状、楕円形状、不定形状等の任意の形状を採用することができる。また、光学機器用遮光リング１００Ａ，１００Ｂ，１００Ｃの中空部Ｓの形状も、本実施形態では平面視で円状に形成されているが、その外形は特に限定されない。例えば平面視で長方形状、正方形状、六角形状等の多角形状、楕円形状、不定形状等の任意の形状を採用することができる。さらに、本実施形態では、上述した傾斜端面１２，２２，３２を設けていないが、必要に応じて、傾斜端面１２、及び傾斜端面２２，３２のいずれか一方或いは双方を適宜設けることができる。
【産業上の利用可能性】
【００５３】
本発明は、精密機械分野、半導体分野、光学機器分野、電子機器等における高性能な遮光部材として広く且つ有効に利用可能である。とりわけ、高性能一眼レフカメラ、コンパクトカメラ、ビデオカメラ、携帯電話、プロジェクタ等に搭載されるレンズユニットやカメラモジュール等に用いる遮光部材として、殊に有効に利用可能である。
【符号の説明】
【００５４】
１１  ・・・基材フィルム
１１ａ・・・表面（主面）
１１ｂ・・・表面（主面）
１２  ・・・傾斜端面
１３  ・・・傾斜端面
２１  ・・・黒色遮光層
２１ａ・・・表面（主面）
２２  ・・・傾斜端面
２３  ・・・傾斜端面
３１  ・・・黒色遮光層
３１ａ・・・表面（主面）
３２  ・・・傾斜端面
３３  ・・・傾斜端面
４１  ・・・レンズユニット
４２  ・・・レンズ群
４２Ａ・・・レンズ
４２Ｂ・・・レンズ
４２Ｃ・・・レンズ
４２Ｄ・・・レンズ
４２Ｅ・・・レンズ
４３  ・・・ホルダー
４３ａ・・・段差部
４３ｂ・・・段差部
４３ｃ・・・段差部
４４  ・・・撮像素子
５１  ・・・カメラモジュール
１００  ・・・積層遮光フィルム
１００Ａ・・・光学機器用遮光リング（積層遮光フィルム）
１００Ｂ・・・光学機器用遮光リング（積層遮光フィルム）
１００Ｃ・・・光学機器用遮光リング（積層遮光フィルム）
２００  ・・・原反ロール
θ    ・・・傾斜角
Ｓ    ・・・中空部
ＭＤ  ・・・流れ方向
ＴＤ  ・・・垂直方向
【図１】
2018060098.tif 000003
【図２】
2018060098.tif 000004
【図３】
2018060098.tif 000005
【図４】
2018060098.tif 000006
【図５】
2018060098.tif 000007
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
第一黒色遮光層、及び第二黒色遮光層を少なくとも備える積層構造を有し、
前記第一黒色遮光層及び前記第二黒色遮光層は、２．５以上の光学濃度及び５．０％以下の６０度光沢度をそれぞれ有し、
前記第一黒色遮光層は、前記第二黒色遮光層とは異なる６０度光沢度を有し、前記第一黒色遮光層と前記第二黒色遮光層の６０度光沢度の差が、１．０〜４．５％である
ことを特徴とする、光学機器用積層遮光フィルム。
【請求項２】
前記第一黒色遮光層及び／又は前記第二黒色遮光層は、前記第一黒色遮光層から前記第二黒色遮光層に向けてフィルム幅を拡開させる傾斜端面を有し、
前記第一黒色遮光層の主面の法線方向から見た平面視で、前記傾斜端面が露出している
請求項１に記載の光学機器用積層遮光フィルム。
【請求項３】
前記第一黒色遮光層の前記主面と前記傾斜端面とを結ぶ傾斜角が１０〜８７°である
請求項１又は２に記載の光学機器用積層遮光フィルム。
【請求項４】
前記第一黒色遮光層及び／又は前記第二黒色遮光層には、中空部が設けられており、前記中空部の内周に傾斜端面を有する
請求項１〜３のいずれか一項に記載の光学機器用積層遮光フィルム。
【請求項５】
基材フィルム、前記基材フィルムの一方の主面側に設けられた前記第一黒色遮光層、及び前記基材フィルムの他方の主面側に設けられた第二黒色遮光層を少なくとも備える積層構造を有する
請求項１〜４のいずれか一項に記載の光学機器用積層遮光フィルム。
【請求項６】
前記基材フィルムは、８０．０〜９９．９％の全光線透過率を有する
請求項５に記載の光学機器用積層遮光フィルム。
【請求項７】
前記基材フィルムは、０．５μｍ以上、５０μｍ以下の厚みを有する
請求項６に記載の光学機器用積層遮光フィルム。
【請求項８】
リング状の外形形状を有し、
第一黒色遮光層、及び第二黒色遮光層を少なくとも備える積層構造を有し、
前記第一黒色遮光層及び前記第二黒色遮光層は、２．５以上の光学濃度及び５．０％以下の６０度光沢度をそれぞれ有し、
前記第一黒色遮光層は、前記第二黒色遮光層とは異なる６０度光沢度を有し、前記第一黒色遮光層と前記第二黒色遮光層の６０度光沢度の差が、１．０〜４．５％である、
光学機器用遮光リング。
【請求項９】
前記第一黒色遮光層及び／又は前記第二黒色遮光層は、前記第一黒色遮光層から前記第二黒色遮光層に向けてフィルム幅を拡開させる傾斜端面を有し、
前記第一黒色遮光層の主面の法線方向から見た平面視で、前記傾斜端面が露出している
請求項８に記載の光学機器用遮光リング。
【請求項１０】
基材フィルム、前記基材フィルムの一方の主面側に設けられた前記第一黒色遮光層、及び前記基材フィルムの他方の主面側に設けられた第二黒色遮光層を少なくとも備える積層構造を有する
請求項９に記載の光学機器用遮光リング。
【請求項１１】
複数のレンズ及び少なくとも１以上の遮光板が、前記レンズの光軸方向に積み重ねられたレンズユニットであって、
前記遮光板の少なくとも１以上が、請求項１〜７のいずれか一項に記載の光学機器用積層遮光フィルム、及び／又は、請求項８〜１０のいずれか一項に記載の光学機器用遮光リングからなる
レンズユニット。
【請求項１２】
複数のレンズ及び少なくとも１以上の遮光板が、前記レンズの光軸方向に積み重ねられたレンズユニットと、前記レンズユニットを通して被写体を撮像する撮像素子とを少なくとも有するカメラモジュールであって、
前記遮光板の少なくとも１以上が、請求項１〜７のいずれか一項に記載の光学機器用積層遮光フィルム、及び／又は、請求項８〜１０のいずれか一項に記載の光学機器用遮光リングからなる
カメラモジュール。
【手続補正３】
【補正対象書類名】明細書
【補正対象項目名】０００９
【補正方法】変更
【補正の内容】
【０００９】
本発明は、上記課題に鑑みてなされたものである。すなわち本発明の目的は、黒色の遮
光層を有しながらも表裏面の判別が容易な光学機器用積層遮光フィルム、並びに、これを用いた光学機器用遮光リング、レンズユニット及びカメラモジュール等を提供することにある。
【手続補正４】
【補正対象書類名】明細書
【補正対象項目名】００１１
【補正方法】変更
【補正の内容】
【００１１】
すなわち、本発明は、以下に示す種々の具体的態様を提供する。
（１）第一黒色遮光層、及び第二黒色遮光層を少なくとも備える積層構造を有し、前記第一黒色遮光層及び前記第二黒色遮光層は、２．５以上の光学濃度及び５．０％以下の６０度光沢度をそれぞれ有し、前記第一黒色遮光層は、前記第二黒色遮光層とは異なる６０度光沢度を有し、前記第一黒色遮光層と前記第二黒色遮光層の６０度光沢度の差が、１．０〜４．５％であることを特徴とする、光学機器用積層遮光フィルム。
（２）前記第一黒色遮光層及び／又は前記第二黒色遮光層は、前記第一黒色遮光層から前記第二黒色遮光層に向けてフィルム幅を拡開させる傾斜端面を有し、前記第一黒色遮光層の主面の法線方向から見た平面視で、前記傾斜端面が露出している、上記（１）に記載の光学機器用積層遮光フィルム。
【手続補正５】
【補正対象書類名】明細書
【補正対象項目名】００１２
【補正方法】変更
【補正の内容】
【００１２】
（３）前記第一黒色遮光層の前記主面と前記傾斜端面とを結ぶ傾斜角が１０〜８７°である上記（１）又は（２）に記載の光学機器用積層遮光フィルム。
（４）前記第一黒色遮光層及び／又は前記第二黒色遮光層には、中空部が設けられており、前記中空部の内周に傾斜端面を有する上記（１）〜（３）のいずれか一項に記載の光学機器用積層遮光フィルム。
（５）基材フィルム、前記基材フィルムの一方の主面側に設けられた前記第一黒色遮光層、及び前記基材フィルムの他方の主面側に設けられた第二黒色遮光層を少なくとも備える積層構造を有する上記（１）〜（４）のいずれか一項に記載の光学機器用積層遮光フィルム。
（６）前記基材フィルムは、８０．０〜９９．９％の全光線透過率を有する上記（５）に記載の光学機器用積層遮光フィルム。
（７）前記基材フィルムは、０．５μｍ以上、５０μｍ以下の厚みを有する上記（６）に記載の光学機器用積層遮光フィルム。
【手続補正６】
【補正対象書類名】明細書
【補正対象項目名】００１３
【補正方法】変更
【補正の内容】
【００１３】
（８）リング状の外形形状を有し、第一黒色遮光層、及び第二黒色遮光層を少なくとも備える積層構造を有し、前記第一黒色遮光層及び前記第二黒色遮光層は、２．５以上の光学濃度及び５．０％以下の６０度光沢度をそれぞれ有し、前記第一黒色遮光層は、前記第二黒色遮光層とは異なる６０度光沢度を有し、前記第一黒色遮光層と前記第二黒色遮光層の６０度光沢度の差が、１．０〜４．５％である、光学機器用遮光リング。
（９）前記第一黒色遮光層及び／又は前記第二黒色遮光層は、前記第一黒色遮光層から前記第二黒色遮光層に向けてフィルム幅を拡開させる傾斜端面を有し、前記第一黒色遮光層の主面の法線方向から見た平面視で、前記傾斜端面が露出している上記（８）に記載の光学機器用遮光リング。
（１０）基材フィルム、前記基材フィルムの一方の主面側に設けられた前記第一黒色遮光層、及び前記基材フィルムの他方の主面側に設けられた第二黒色遮光層を少なくとも備える積層構造を有する上記（９）に記載の光学機器用遮光リング。
【手続補正７】
【補正対象書類名】明細書
【補正対象項目名】００１４
【補正方法】変更
【補正の内容】
【００１４】
（１１）複数のレンズ及び少なくとも１以上の遮光板が、前記レンズの光軸方向に積み重ねられたレンズユニットであって、前記遮光板の少なくとも１以上が、上記（１）〜（７）のいずれか一項に記載の光学機器用積層遮光フィルム、及び／又は、上記（８）〜（１０）のいずれか一項に記載の光学機器用遮光リングからなるレンズユニット。
（１２）複数のレンズ及び少なくとも１以上の遮光板が、前記レンズの光軸方向に積み重ねられたレンズユニットと、前記レンズユニットを通して被写体を撮像する撮像素子とを少なくとも有するカメラモジュールであって、前記遮光板の少なくとも１以上が、上記（１）〜（７）のいずれか一項に記載の光学機器用積層遮光フィルム、及び／又は、上記（８）〜（１０）のいずれか一項に記載の光学機器用遮光リングからなるカメラモジュール。
【手続補正８】
【補正対象書類名】明細書
【補正対象項目名】００２９
【補正方法】変更
【補正の内容】
【００２９】
黒色顔料は、バインダー樹脂を黒色に着色して遮光性を付与するものである。黒色顔料の具体例としては、例えば、黒色樹脂粒子、マグネタイト系ブラック、銅・鉄・マンガン系ブラック、チタンブラック、カーボンブラック等が挙げられるが、これらに特に限定されない。これらの中でも、隠蔽性に優れることから、黒色樹脂粒子、チタンブラック、カーボンブラックが好ましく、より好ましくはカーボンブラックである。これらは１種を単独で用いることができ、また２種以上を組み合わせて用いることもできる。
【手続補正９】
【補正対象書類名】明細書
【補正対象項目名】００３０
【補正方法】変更
【補正の内容】
【００３０】
カーボンブラックとしては、オイルファーネスブラック、ランプブラック、チャンネルブラック、ガスファーネスブラック、アセチレンブラック、サーマルブラック、ケッチェンブラック等、各種公知の製法で作製されたものが知られているが、その種類は特に制限されない。黒色遮光層２１，３１に導電性を付与し静電気による帯電を防止する観点から、導電性カーボンブラックが特に好ましく用いられる。カーボンブラックの歴史は古く、例えば三菱化学株式会社、旭カーボン株式会社、御国色素株式会社、レジノカラー工業株式会社、Ｃａｂｏｔ社、ＤＥＧＵＳＳＡ社等から、各種グレードのカーボンブラック単体及びカーボンブラック分散液が市販されており、要求性能や用途に応じて、これらの中から適宜選択すればよい。なお、カーボンブラックの粒子サイズは、要求性能等に応じて適宜設定でき、特に限定されない。カーボンブラックの平均粒子径Ｄ５０は、０．０１〜２．０μｍであることが好ましく、より好ましくは０．０５〜０．１．０μｍ、さらに好ましくは０．０８〜０．５μｍである。なお、本明細書における平均粒子径とは、レーザー回折式粒度分布測定装置（例えば、島津製作所社：ＳＡＬＤ−７０００等）で測定される、体積基準のメジアン径（Ｄ５０）を意味する。